Composition de caoutchouc à base d’au moins - une matrice élastomère comprenant majoritairement un élastomère diénique fortement saturé, lequel élastomère diénique fortement saturé est un copolymère d’éthylène et d'un 1,3-diène de formule (I), CH 2 =CR-CH=CH 2 (I) le symbole R représentant une chaîne hydrocarbonée ayant 3 à 20 atomes de carbone, et optionnellement d'un autre 1,3-diène, dans lequel les unités éthylène représentent au moins 50% en mole des unités monomères du copolymère, - une charge renforçante, - un système de vulcanisation et - un système plastifiant comprenant une résine hydrocarbonée de haute Tg (température de transition vitreuse), éventuellement hydrogénée, présentant - une Tg comprise entre 50°C et 120°C, mesurée selon la selon la norme ASTM D3418 (1999), - un taux de proton aliphatique supérieur ou égal à 95%, mesuré par RMN selon la méthode normalisée décrite dans la description, et - une masse molaire moyenne en nombre (Mn) inférieure ou égale à 800 g/mol, mesurée selon la méthode décrite dans la description. Composition de caoutchouc selon la revendication 1, dans laquelle les unités éthylène représentent au moins 50% et au plus 95% en mole des unités monomères du copolymère, de préférence de 65% à 90%. Composition de caoutchouc selon l’une quelconque des revendications précédentes, dans laquelle dans la formule (I), R représente une chaîne hydrocarbonée aliphatique ayant 6 à 16 atomes de carbone. Composition de caoutchouc selon l’une quelconque des revendications précédentes, dans laquelle le 1,3-diène de formule (I) est le myrcène ou le β- farnésène. Composition de caoutchouc selon l’une quelconque des revendications précédentes, dans laquelle l'élastomère diénique fortement saturé est un terpolymère d’éthylène, d’un premier 1,3-diène de formule (I), CH 2 =CR-CH=CH 2 (I) le symbole R représentant une chaîne hydrocarbonée ayant 3 à 20 atomes de carbone, et d'un deuxième 1,3-diène ayant 4 à 6 atomes de carbone. Composition de caoutchouc selon la revendication précédente, dans laquelle le deuxième 1,3-diène est le 1,3-butadiène ou l'isoprène, de préférence le 1,3-butadiène. Composition de caoutchouc selon la revendication précédente, dans laquelle l'élastomère diénique fortement saturé est un terpolymère d’éthylène, d'un 1,3-diène choisi parmi le myrcène et le β- farnésène, et de 1,3-butadiène. Composition de caoutchouc selon l’une quelconque des revendications précédentes, dans laquelle le taux de l’élastomère diénique fortement saturé varie dans un domaine allant de 60 à 100 pce, de préférence de 80 à 100 pce, de manière très préférentielle de 90 à 100 pce. Composition de caoutchouc selon l’une quelconque des revendications précédentes dans laquelle le taux de résine hydrocarbonée de haute Tg est compris dans un domaine allant de 10 à 120 pce, de préférence de 20 à 110 pce. Composition de caoutchouc selon l’une quelconque des revendications précédentes dans laquelle la résine hydrocarbonée de haute Tg présente une Tg comprise entre 55°C et 110°C, plus préférentiellement entre 60°C et 100°C. Composition de caoutchouc selon l’une quelconque des revendications précédentes dans laquelle la résine hydrocarbonée de haute Tg présente une masse molaire moyenne en nombre supérieure ou égale à 250 g/mol et inférieure ou égale à 600 g/mol. Composition de caoutchouc selon l’une quelconque des revendications précédentes dans laquelle la résine hydrocarbonée de haute Tg présente un taux de proton aliphatique mesuré par RMN (méthode normalisée) d'au moins 99%. Composition de caoutchouc selon l’une quelconque des revendications précédentes dans laquelle la charge renforçante comprend une silice à titre de charge renforçante majoritaire. Composition de caoutchouc selon l’une quelconque des revendications précédentes dans laquelle le taux de silice est compris dans un domaine allant de 50 à 160 pce. Bandage pneumatique ou non-pneumatique comprenant une composition de caoutchouc selon l’une quelconque des revendications précédentes.